"発泡性合成樹脂材質によって形成された断熱材110と、合成樹脂材質によって形成され、幅方向に複数の中空部121が形成されるとともに、前記断熱材110の表面に接着された中空板120と、ポリマーセメントモルタル材質によって前記中空板120の表面に形成されたモルタル層130とを含み、前記モルタル層130の厚さは1~5mmであり、前記モルタル層130を形成する前記ポリマーセメントモルタルは、速硬性セメント12-20重量と、普通セメント10-30重量と、珪砂60-100メッシュ30-50重量と、硫酸ナトリウム5-10重量と、スチレン-エチレンビニルバーサテイトエマルジョン15-25重量と、ステアリン酸塩4-8重量と、添加剤0.01-10重量とを含むことを特徴とする複合断熱パネル100。前記断熱材110および中空板120は、ウレタン材質の接着剤によって接着されていることを特徴とする請求項1に記載の複合断熱パネル100。前記添加剤は、増粘剤、消泡剤、分散剤、接着剤および防腐剤からなる群より選択される1種以上であることを特徴とする請求項1に記載の複合断熱パネル100。前記添加剤は、前記ポリマーセメントモルタルの総重量に対して、メチルセルロース系増粘剤0.1-3重量、シリコーン系消泡剤0.02-2重量、およびメラミン-スルホネート系ホルムアルデヒド縮合物分散剤0.1-5重量を含むことを特徴とする請求項1に記載の複合断熱パネル100。本発明は、上記の問題を解決するためになされたものであって、断熱作業にかかる手間と費用を低減し、断熱構造の厚さを減らして建築物の内部空間を拡大することができ、冬期における結露現象の発生を防止できるようにする複合断熱パネルを提示することを目的とする。上記の課題を解決するために、本発明は、発泡性合成樹脂材質によって形成された断熱材110と、合成樹脂材質によって形成され、幅方向に複数の中空部121が形成されるとともに、前記断熱材110の表面に接着された中空板120と、ポリマーセメントモルタル材質によって前記中空板120の表面に形成されたモルタル層130とを含む複合断熱パネル100を提示する。前記断熱材110および中空板120は、ウレタン材質の接着剤によって接着されていることが好ましい。前記モルタル層130を形成する前記ポリマーセメントモルタルは、速硬性セメント12-20重量と、普通セメント10-30重量と、珪砂60-100メッシュ30-50重量と、硫酸ナトリウム5-10重量と、スチレン-エチレンビニルバーサテイトエマルジョン15-25重量と、ステアリン酸塩4-8重量と、添加剤0.01-10重量とを含むことが好ましい。前記添加剤は、増粘剤、消泡剤、分散剤、接着剤および防腐剤からなる群より選択される1種以上であることが好ましい。前記添加剤は、前記ポリマーセメントモルタルの総重量に対して、メチルセルロース系増粘剤0.1-3重量、シリコーン系消泡剤0.02-2重量、およびメラミン-スルホネート系ホルムアルデヒド縮合物分散剤0.1-5重量を含むことが好ましい。本発明は、断熱作業にかかる手間と費用を低減し、断熱構造の厚さを減らして建築物の内部空間を拡大することができ、冬期における結露現象の発生を防止できるようにする複合断熱パネルを提示する。以下、添付図面を参照して本発明の実施例について詳細に説明する。図2、図3に示されているように、本発明にかかる複合断熱パネル100は、基本的に、発泡性合成樹脂材質によって形成された断熱材110と、合成樹脂材質によって形成され、幅方向に複数の中空部121が形成されるとともに、断熱材110の表面に接着された中空板120と、ポリマーセメントモルタル材質によって中空板120の表面に形成されたモルタル層130とを含んで構成される。ここで、断熱材110は、発泡スチレンフォーム、発泡ウレタンフォームなどのような発泡性合成樹脂材質によって形成され、中空板120は、ポリプロピレンのような合成樹脂材質によって形成され、中空部121は、結露防止、断熱、防音のための空気層を形成する。モルタル層130を形成する材質であるポリマーセメントは、結合材であるセメントの一部をポリマー混和剤ポリマーラテックス、ディスパージョン、再乳化型ポリマー粉末、水溶性ポリマー、液状樹脂、モノマーなどに代替した材料であって、強度はもちろん、接着性、水密性などに極めて優れていることが知られている。本発明は、断熱材110の表面に中空板120を接着し、その表面に前述したポリマーセメント材質によるモルタルによってモルタル層130を形成することにより、断熱パネル自体が仕上げ材を兼ねるようにしたものである。これは、次のような効果がある。第一、壁体10に対して複合断熱パネル100を設けることだけで、従来の断熱パネル20の設置および仕上げ材30の設置という二重作業と同じ結果を得るようにし、作業にかかる手間と費用を低減することができる。第二、ポリマーセメントモルタルは、1~2mm程度に薄く塗布しても、従来の仕上げ材が有する性能以上を十分に発揮できるため、従来の断熱パネル20および仕上げ材30の二重構造に比べて、断熱構造の厚さを画期的に減らすことができ、結果的に建築物の内部空間を拡大することができる。第三、表面のモルタル層130を形成するポリマーセメントは、基本的に接着性、水密性に優れた材料であり、本発明にかかるパネルは、断熱材110、中空板120およびモルタル層130が一体に形成された状態として提供されて壁面に設けられるため、密な断熱構造を形成することができ、冬期における結露現象の発生を防止することができる。断熱材110および中空板120は、多様な材質の接着剤によって接着できるが、接着剤としてウレタン材質の接着剤を適用する場合、付着に伴う変形および環境汚染を最小化することができるという利点が追加される。以下、モルタル層130を形成するポリマーセメントモルタルの具体的な実施例について説明する。前記ポリマーセメントモルタルは、速硬性セメント12-20重量と、普通セメント10-30重量と、珪砂60-100メッシュ30-50重量と、硫酸ナトリウム5-10重量と、スチレン-エチレンビニルバーサテイトエマルジョン15-25重量と、ステアリン酸塩4-8重量と、添加剤0.01-10重量とを含む構成を採ることが好ましい。ポリマーセメントモルタルを表面仕上げ材として使用するにあたって最も問題となり得る点は、ポリマーセメントモルタルが硬化しながら亀裂が発生し、このような亀裂またはポリマーセメントモルタルの内部に存在する毛細管気孔を通して水、揮発性有機化合物VOCs、二酸化炭素や亜硫酸ガスのような、環境に有害なイオンなどの浸透が行われるという点である。前記組成は、速硬性セメントと硫酸ナトリウムの反応によってモルタルの毛細管気孔内部にエトリンガイト結晶を生成させ、スチレン-エチレンビニルバーサテイトエマルジョンによってモルタルの毛細管気孔内部に膨潤性ポリマーと弾性フィルムを形成させることにより、ポリマーセメントモルタルの乾燥時に収縮による亀裂を防止し、水、揮発性有機化合物VOCs、二酸化炭素や亜硫酸ガスのような、環境に有害なイオンなどが毛細管気孔を通して浸透することを完壁に遮断するという利点がある。以下、構成成分別に詳細に説明する。前記速硬性セメントは、普通セメントに比べて、硬化時間が1時間~3時間程度短縮する特性を有するものである。このような速硬性セメントの速硬特性の発現は、セメントの水和過程で生成されるエトリンガイトという鉱物によって行われるが、エトリンガイトは、速硬性セメント構成鉱物中のC3A3CaOAl2O3成分が水和初期に硫酸イオンと反応しながら迅速に生成される。この時生成されるエトリンガイトは、1マイクロメートル以下の結晶として生成され、これらは、速硬特性を示すだけでなく、モルタルの毛細管空隙に位置して空隙を充填することにより、水分の蒸発による収縮を防止し、収縮による亀裂を防止し、水の浸透や有害なイオンの浸透を防止する役割を果たす。したがって、微細なエトリンガイト結晶によって充填された空隙は、水密性を増大させる。前記エトリンガイトの形態を図4に示した。図4に示されているように、エトリンガイト結晶は、1マイクロメートル以下の球体の結晶としてモルタルの毛細管空隙に生成される。このような速硬性セメントとしては、普通セメントの粉末度である3,500cm2/gに比べて、粉末度が5,500cm2/g以上の微粉形態のものが使用される。速硬性セメントは、組成物の総重量に対して、12-20重量で含まれることが好ましいが、12重量未満で含まれると、モルタル組成物の硬化時間が長くなり、20重量を超えると、極めて迅速に硬化して作業性を確保できないという欠点があるからである。また、硫酸ナトリウムは、組成物の総重量に対して、5-10重量で含まれることが好ましいが、5重量未満で含まれると、エトリングガイトが十分に生成されにくく、10重量を超えると、エトリンガイトの生成が過度に多くなり、エトリンガイトによる膨脹亀裂が発生する問題があるからである。前記普通セメントは、一般的に用いられているポルトランドセメントを意味し、組成物の総重量に対して、10-30重量で含まれる場合、モルタル組成物の物性に優れ、経済的にも好ましい。前記珪砂60-100メッシュは、モルタル組成物に一般的に用いられているものを使用し、シリカ含有量が90以上のものを使用することが好ましい。前記珪砂は、組成物の総重量に対して、30-50重量で含まれる場合、材料分離の防止、モルタルの圧縮強度の発現およびモルタルの表面仕上げ性の面で好ましい効果を提供する。前記ステアリン酸塩は、防水剤成分であって、当該分野において広く用いられている通常のステアリン酸塩が使用できる。このようなステアリン酸塩は、組成物の総重量に対して、4-8重量で含まれる場合、モルタル組成物の防水性と全体物性の面で好ましい効果を提供する。また、前記ステアリン酸塩のような、既存に知られた防水性材料のほか、スチレン-エチレンビニルバーサテイトエマルジョンが使用できる。スチレン-エチレンビニルバーサテイトエマルジョンは、膨潤特性に優れた材質であって、モルタルの毛細管気孔内部に膨潤性ポリマーおよび弾性フィルムを形成するため、水や、揮発性有機化合物VOCs、その他のセメント系材料に深刻な害を及ぼすイオンなどの浸透が防止される。特に、水や水分が浸透する場合、モルタルの毛細管気孔内部にスチレン-エチレンビニルバーサテイトエマルジョンによって生成された膨潤性ポリマーが膨潤しながら、水や水分の浸透を遮断する。また、モルタルの毛細管気孔内部に生成された弾性フィルムによってモルタルの伸縮率が増加し、乾燥後の亀裂も防止される。スチレン-エチレンビニルバーサテイトエマルジョンの膨潤特性を図5に模式的に示した。図5に示しているように、スチレン-エチレンビニルバーサテイトによって形成された膨潤性ポリマーは、モルタルの毛細管気孔内部に存在しながら、外部から水分や有害イオンなどが浸透すれば膨潤し、毛細管気孔を塞ぐ役割を果たす。スチレン-エチレンビニルバーサテイトエマルジョンは、市販品を購入して使用することができ、市販品としては、例えば、ドイツのBASF社のアクロナールS559AcronalS559またはClariant社のエルディーエム6880LDM6880などを挙げることができる。前記添加剤としては、増粘剤、消泡剤、分散剤、接着剤、防腐剤などからなる群より選択される1種以上のものを挙げることができ、前記添加剤は、組成物の総重量に対して、0.1-10重量で含まれ得る。特に、添加剤として、組成物の総重量に対して、メチルセルロース系増粘剤0.1-3重量、シリコーン系消泡剤0.02-2重量、およびメラミン-スルホネート系ホルムアルデヒド縮合物分散剤0.1-5重量が含まれる場合、ポリマーセメントモルタル組成物がより好ましい物性を示す。[実施例]以下、実施例を通じて本発明をより詳細に説明する。しかし、下記の実施例は本発明をより具体的に説明するためのものであって、本発明の範囲が下記の実施例によって限定されるものではない。下記の実施例は、本発明の範囲内で当業者によって適切に修正、変更可能である。速硬性セメント160kg、普通セメント240kg、粉末度80~100メッシュが95でシリカ含有量が90以上の珪砂320kg、硫酸ナトリウム60kg、スチレン-エチレンビニルバーサテイトエマルジョンドイツのBASF社のアクロナールS559200kg、ステアリン酸塩20kg、メチルセルロース系増粘剤1.2kg、シリコーン系消泡剤0.8kg、およびメラミン-スルホネートホルムアルデヒド縮合物界分散剤2kgを混合し、ポリマーセメントモルタル組成物1000kgを製造した。ポリマーセメントモルタル組成物を水と混合水:モルタル組成物=22:100の割合した状態のモルタルと、市販製品表面仕上げ用セメントモルタルを水と混合水:モルタル=22:100の割合した状態のモルタルとを、それぞれ断熱板試験片に5mm厚さに塗布した後、物性を比較した。試験結果は下記表1に示した。前記表1から確認されるように、本発明にかかる断熱パネルに適用されるポリマーセメントモルタル組成物は、既存に用いられている市販製品に比べて、圧縮強度および付着強度が顕著に優れ、亀裂発生もなく、極めて優れた防水性吸水率を示した。また、硬化時間が短く、パネルまたはボードなどの製品に適用する場合、製造時間の短縮が可能であることが分かる。以上は、本発明によって実現できる好ましい実施例の一部について説明したのに過ぎないので、周知のように、本発明の範囲は上記の実施例に限定されて解釈されてはならず、上述した本発明の技術的思想とその根本を同じくする技術的思想はすべて本発明の範囲に含まれると見なすべきである。"